(57)【要約】      （修正有）【課題】三重項発光色素のホスト材料として使われ、高エネルギーと安定性があり、色素分子とホスト材料分子間のエネルギー逆流を防止し、対応する有機EL素子の輝度と効率、特に青色発光の燐光EL素子の効率を向上させ、同時に素子寿命を延ばすカルバゾール誘導体の提供。【解決手段】ガラス転移温度は70℃から220℃までの間にあり、その三重項エネルギー値は2.62eV以上あり、その分子構造に二つのカルバゾール基がある、一般式(1)を有するカルバゾール誘導体。一般式(1)2005104971.tif 000096【選択図】なし【特許請求の範囲】
【請求項１】
次の分子構造式で示されるカルバゾール誘導体。
【化１】
2005104971.tif 000053
一般式（１）
上記構造式中、Yは、アルキル基とアリール基とを連結する基、アルキル基とアリール基とアルキレン基とを連結する基、アルキル基とスピロ構造を結ぶ非平面的基構造、アリール基とスピロ構造を結ぶ非平面的基構造又はアルキル基とアリール基並びにスピロ構造を結ぶ非平面的基構造の中から選ばれる一種であり、R1−R16はそれぞれ独立に水素原子、アルキル基、アルコキシ基、アリール基、フルオロアルキル基、ハロゲン原子又はシアン基の中から選ばれる一種である。
【請求項２】
請求項1に記載のカルバゾール誘導体は、ガラス転移温度が70℃から220℃までの間にあり、その三重項エネルギー値が2.62eV以上にあることを特徴とする。
【請求項３】
請求項1又は２に記載のカルバゾール誘導体は、分子構造式にあるYはアルキル基とアリール基を結ぶ基であり、この基にあるアルキル基の好ましい炭素数は1-3であり、基にあるアリール基は置換又は非置換の好ましい炭素数が6-50のアリール基であることを特徴とする。
【請求項４】
請求項１〜3のいずれかに記載のカルバゾール誘導体は、以下の分子構造式から選ばれたものであることを特徴とする。
【化２】
2005104971.tif 000054
分子構造式（２）
【化３】
2005104971.tif 000055
分子構造式（３）
【化４】
2005104971.tif 000056
分子構造式（４）  
【化５】
2005104971.tif 000057
分子構造式（５）
【化６】
2005104971.tif 000058
分子構造式（６）    
【化７】
2005104971.tif 000059
分子構造式（７）       
【化８】
2005104971.tif 000060
分子構造式（８）
【化９】
2005104971.tif 000061
分子構造式（９）
【化１０】
2005104971.tif 000062
分子構造式（10） 
【化１１】
2005104971.tif 000063
分子構造式（11）   
【化１２】
2005104971.tif 000064
分子構造式（12）
【化１３】
2005104971.tif 000065
分子構造式（16）     
【化１４】
2005104971.tif 000066
分子構造式（17）      
【化１５】
2005104971.tif 000067
分子構造式（18） 
【化１６】
2005104971.tif 000068
分子構造式（１９）
【化１７】
2005104971.tif 000069
分子構造式（20）
【化１８】
2005104971.tif 000070
分子構造式（21）
【化１９】
2005104971.tif 000071
分子構造式（22） 
【化２０】
2005104971.tif 000072
分子構造式（23）    
【化２１】
2005104971.tif 000073
分子構造式（24）
【化２２】
2005104971.tif 000074
分子構造式（25）
【化２３】
2005104971.tif 000075
分子構造式（26）
【請求項５】
請求項１記載の分子構造式におけるYは、アルキル基とアリール基とアルキレン基とを連結する基であり、アルキル基の好ましい炭素数が1-3で、アルキレン基の好ましい炭素数が1-4で、アリール基は置換又は未置換の好ましい炭素数が6-50のアリール基であるカルバゾール誘導体であることを特徴とする。
【請求項６】
請求項5に記載のカルバゾール誘導体は、以下の分子構造式から選ばれたものであることを特徴とする。  
【化２４】
2005104971.tif 000076
分子構造式（15）
【請求項７】
請求項1又は２に記載のカルバゾール誘導体の分子構造式にあるYはアルキル基とスピロ構造を結ぶ非平面的基構造であり、アルキル基の好ましい炭素数は1-3であることを特徴とする。
【請求項８】
請求項7記載のカルバゾール誘導体が、以下の分子構造式から選ばれたものであることを特徴とする。
【化２５】
2005104971.tif 000077
分子構造式（13）
【化２６】
2005104971.tif 000078
分子構造式（31）
【請求項９】
請求項1又は２に記載のカルバゾール誘導体の分子構造式のYはアリール基とスピロ構造を結ぶ非平面的基構造であり、この基にあるアリール基は置換又は非置換の好ましい炭素数が6-50のアリール基であることを特徴とする。
【請求項１０】
請求項9記載のカルバゾール誘導体が、以下の分子構造式から選ばれたものであることを特徴とする。
【化２７】
2005104971.tif 000079
分子構造式（27）
【化２８】
2005104971.tif 000080
分子構造式（29）
【化２９】
2005104971.tif 000081
分子構造式（31）          
【請求項１１】
請求項1又は2に記載のカルバゾール誘導体の分子構造式にあるYはア
ルキル基とアリール基及びスピロ構造を結ぶ非平面的基であり、アルキル基の好ましい炭素数は1-3であり、アリール基は置換又は非置換の好ましい炭素数が6-50のアリール基であることを特徴とする。
【請求項１２】
請求項11記載のカルバゾール誘導体が、以下の分子構造式から選ばれる
ことを特徴とする。
【化３０】
2005104971.tif 000082
分子構造式（14）
【化３１】
2005104971.tif 000083
分子構造式（28）
【化３２】
2005104971.tif 000084
分子構造式（30）
【化３３】
2005104971.tif 000085
分子構造式（32）
【化３４】
2005104971.tif 000086
分子構造式（33）
【化３５】
2005104971.tif 000087
分子構造式（34）
【請求項１３】
請求項7、9又は11のいずれかに記載のカルバゾール誘導体のスピロ構造には、アルキル基、アリール基又はハロゲン原子から選ばれた置換基が含まれていることを特徴とする。
【請求項１４】
請求項4に記載のカルバゾール誘導体は、下記の分子構造式を持つものであることを特徴とする。
【化３６】
2005104971.tif 000088
分子構造式（２）
【請求項１５】
請求項4に記載のカルバゾール誘導体は、下記の分子構造式を持つものであることを特徴とする。
【化３７】
2005104971.tif 000089
分子構造式（８）
【請求項１６】
請求項4に記載のカルバゾール誘導体は、下記の分子構造式を持つものであることを特徴とする。
【化３８】
2005104971.tif 000090
分子構造式（９）
【請求項１７】
請求項4に記載のカルバゾール誘導体は、下記の分子構造式を持つものであることを特徴とする。
【化３９】
2005104971.tif 000091
分子構造式（10）
【請求項１８】
請求項10に記載のカルバゾール誘導体は、下記の分子構造式を持つものであることを特徴とする。
【化４０】
2005104971.tif 000092
分子構造式（27）
【請求項１９】
請求項12に記載のカルバゾール誘導体は、下記の分子構造式を持つものであることを特徴とする。
【化４１】
2005104971.tif 000093
分子構造式（14）
【請求項２０】
請求項12に記載のカルバゾール誘導体は、下記の分子構造式を持つものであることを特徴とする。
【化４２】
2005104971.tif 000094
分子構造式（28）
【請求項２１】
請求項12に記載のカルバゾール誘導体は、下記の分子構造式を持つものであることを特徴とする。
【化４３】
2005104971.tif 000095
分子構造式（30）
【請求項２２】
陽極層、陰極層及びその間にある有機発光層を含む一種の有機El素子であって、上記有機発光層には請求項1に記載のカルバゾール誘導体と燐光性ドーパントが含まれており、カルバゾール誘導体は燐光主体材料とされるものであることを特徴とする。
【発明の詳細な説明】
【技術分野】
【０００１】
本発明は、一種のカルバゾール誘導体に関し、本発明の該化合物は、燐光色素のホスト材料として有機EL素子の発光層に応用される。
【背景技術】
【０００２】
マルチメディア技術の発展と情報社会への進歩により、パネルディスプレイヤーの性能に対する要求がますます高まる一方となっている。近年には、新規開発された三つのディスプレイヤーテクノロジー、すなわちプラズマディスプレイヤー、ELディスプレイヤーと有機ELディスプレイヤー(OLED)がブラウン管と液晶ディスプレイヤーの不足をある程度補っている。その中には、OLEDは自主発光、低電圧直流作動、全固体化、幅広い視角、多色調などの長所を持ち、液晶ディスプレイヤーに比べると、OLEDはバック光源を必要とせず、視角の幅がより広く、電力消費量が低く、反応スピードが液晶ディスプレイヤーの1000倍になっているものの、製造コストは同じ解像度の液晶ディスプレイヤーよりも経済的であるので、有機ELディスプレイヤーはますます幅広く応用されていく可能性がある。
1987年に、コダック社のC.W.Tang (非特許文献１：C.W.Tang, S.A. Vanslyke, Appl. Phys. Lett., 1987, 51, 913) が、キノリノール錯体（8-hydroxyquinoline aluminum:Alq3）を発光材料とし、作動電圧が10V以下、素子輝度が1000cd/m2以上で、使用寿命が100時間を上回る有機EL素子を造り出したことにより、有機EL発光技術の実用価値が証明された。
【０００３】
OLEDの発光原理とは、外部電界により、電子と正孔がそれぞれ陰極と陽極から注入されてから、有機材料内での移転、再結合及び減衰によって発光する。典型的なOLED構造には陰極層、陽極層、及びこの二層間にある有機機能層が含まれ、有機機能層には、電子輸送層、正孔輸送層及び発光層にある一つ又は幾つかの機能層が含まれている。
【０００４】
有機EL発光技術に対する研究が飛躍的に進んでいるが、早急に解決すべき問題が未だ多く存在している。その中では素子の量子効率と安定性が実用化レベルに達していないことは大きな問題となっている。有機EL素子にとって素子の発光量子効率は各種要素の総合的な反映であり、素子品質を評価する重要な指数である。一般的には素子の発光効率は素子の外部量子効率を持って表示され、素子から溢れる光子の数量と素子に注入されるキャリアの数量との比率を表している。
理論的には、素子の外部量子効率は下記式で示される。
【０００５】
【化１】
2005104971.tif 000002
【０００６】
ここで、▲h▼qeは素子の外部量子効率であり、ΦFは発光材料のEL発光効率で、最大値は1である。▲h▼rは発光層の励起子形成の比率で、最大値は1である。▲h▼eは光子が素子から溢れる比率で、最大値は1である。
cは、異なる多重項励起子の占めた比例数であり、量子論的には、単重項励起子に対する比例数は1/4で、三重項励起子に対する比例数は3/4である。上記公式からでも分かるように、素子の外部量子効率を向上させるには、1）高EL発光効率を持つ発光材料の採用、2）励起子形成の比率の向上、3）光子が素子から溢れる比率の向上、4）励起子利用率の向上、のアプローチがある。
【０００７】
実際情況において、素子から溢れた光子の最大比率は20%である。蛍光性材料、すなわち単重項発光材料にとっては、形成された単重項励起子しか利用できないので、単重項発光材料を使う有機EL素子の最大外部量子効率は5%となる。燐光性材料、すなわち三重項発光材料にとっては、形成された全ての励起子を利用できるので、三重項発光材料を使う有機EL素子の最大外部量子効率は、理論上、単重項発光材料の四倍で、20%になることも可能である。
従って、三重項発光材料を採用すれば、有機EL素子の外部量子効率を大幅に向上させることができる。
【０００８】
高濃度における三重項発光材料において、三重項-三重項発光抑制現象が生じるので、単独的に使用せず、ホスト発光材料に添加して使うのは普通である。ホスト-ドーパントのエネルギー転換プロセスにおいて、ホスト発光材料には高いエネルギーが必要とされ、つまり三重項発光材料をドープするのに使われるホスト発光材料には高い三重項エネルギーが必要とされる。
【０００９】
米国プリンストン大学とサウス カリフォルニア大学が共同研究により1997年12月に申請し2001年10月に公表した米国特許US6,303,238（特許文献１）の中で、燐光性材料をドーパントとして高効率有機発光素子の製造を初めて提案した。本発明及びプリンストン大学のForrestチームが、その後に発表した文献(非特許文献２：M.A. Baldo, D. F. O’Brien, Y. You et al. Nature, 1998, 395, 151)において、燐光性材料である8-エチルポルフィリン白金（PtOEP）をドーパント発光材料としてAlq3に添加した有機EL素子に関する研究が記載された。自回転禁止（spin-forbidden）のために、蛍光低分子EL素子においては励起子の利用率が低く(最大理論値25%)、蛍光EL素子の外部量子効率(5%以下) を制限した。燐光性材料を使う場合、励起子の利用率が、理論上100%になることが可能で、素子の効率を大幅に向上させる。通常では、室温で燐光を出せる材料が少ない。PtOEPは、室温燐光性材料として、主に重金属の白金がポルフィリンに導入され、重原子効果で系間移転率が加速され、室温でも燐光を出せるようになる。
【００１０】
彼らの作った素子の構造は以下のとおりである。
ITO/CuPc(6nm)/NPB(35nm)/Alq3:PtOEP(6%wt,40nm)/Alq3(10nm)/Mg:Ag(25:1,100nm)/Ag(50nm)
【００１１】
この中にCuPcは、銅フタロシアニンで、NPBはN,N’-ビス(1-ナフチル)-N,N’-ジベンジル-1,1-バイフェニル-4,4-ジアミンであり、当該素子は、異なる電流密度におけるEL発光光スペクトルのピークは650nmにあり、580nmではピークがないが、PtOEPの蛍光ピークは580nmにあり、燐光ピークは650nmにあり、素子の発光は、PtOEPの燐光であることを表している。低輝度では、素子の内部量子効率が23%にも達しており、対応する外部量子効率が5%近くなる。
しかし、高輝度(100cd/m2)では、外部量子効率が1.3%まで下がり、それにAlq３ピークをも呈した。これはAlq３とPtOEPとの間でのエネルギー転換が不完全であり、エネルギー転換効率が低いことを表している。
【００１２】
PtOEP燐光素子の効率を更に向上させるために、Forrestチーム（非特許文献３：D. F. O’Brien, M. A. Baldo, M. E. Thompson, S.R. Forrest, Appl. Phys. Lett. 1999, 74, 442）は式(10)に示したカルバゾール誘導体である4,4’-ビス（９−カルバゾイル）-2,2-ビフェニル（CBP）をAlq3の代わりに燐光色素PtOEP本体材料として採用し、同時に発光層の後に2,9-ジメチル-4,7-ジフェニル-1,10-フェナントロリン(BCPという)を正孔ブロック層として導入し、構造がITO/NPB(45nm)/ CBP:PtOEP(6%,40nm)/BCP(8nm)/Alq3(25nm)/Mg:Agとなる燐光EL素子を作った。
実験からわかるように、この素子の外部量子効率が5.7%にもなり、蛍光材料の最大理論値である5%を上回り、三重項発光材料から高い効率を得られることをより確実に証明した。Alq3に比べると、CBPがより高い三重項エネルギー(CBP,2.56eV、Alq3,2.0eV)とより長い使用寿命及び二極性キャリア輸送能力を持ち、色素分子から本体材料までのエネルギー逆流を抑え、本体材料の三重項励起子から三重項発光色素分子へのエネルギー輸送効率を向上させられる。それから、CBPは各種三重項発光色素のホスト材料に用いられ、高効率の赤、緑、白燐光EL発光を実現させた。
【００１３】
【化２】
2005104971.tif 000003
分子構造式（35）             
【００１４】
燐光EL素子に対する開発と研究が進むにつれて、プリンストン大学とサウス カリフォルニア大学が共同で高性能の燐光色素を多く開発したが、相応するホスト材料に対する研究開発がその分不足している。そして蛍光材料に用いられた従来のホスト材料が三重項発光材料に必ずしも適していないから、三重項発光材料に用いるホスト材料の研究開発が必要となってきた。
【００１５】
赤色又は緑色の三重項発光材料にとっては、適合するホスト材料が多く、最も常用されるのはCBPであり、それにポリビニルカルバゾール(PVK)のような高分子系材料などがある。青色の三重項発光材料については、そのエネルギーが高いので、より高エネルギーのホスト発光材料が必要とされる。
【００１６】
従って、青色の三重項発光材料に適するホスト材料が非常に少ない。既に商品化された青色三重項発光材料であるジ-((2-(2’4’-ジフルオロ)-ベンジル)-カルバゾール)-(ピコリン酸)-イリジウム化合物(FIrpicという)を例として説明すると、FIrpicの分子構造式は式(11)の示した通り、最初に発表された青色三重項発光材料であり、室温での最大発光ピークは475nmであり、その三重項エネルギーレベルは2.65eVであるが、従来のホスト材料CBPの三重項エネルギーレベルは2.56eVである。
【００１７】
Forrestチーム（非特許文献４：Chihaya Adachi, Raymond C Kwong, et. al. Appl. Phys. Lett. 2001, 79,2082）は、CBPをホスト発光材料としてFIrpicを添加し、同様に青色の発光を得られ、素子の外部量子効率は5.7%となり、素子の最大操作電流密度は100mA/cm2となり、この時の発光輝度は6500cd/m2でしかなかった。エネルギーレベルから分析すると、CBPの三重項エネルギーレベルはFIrpicの三重項エネルギーレベルより低いことから、CBPからFIrpicまでのエネルギー移転プロセスは熱を吸収するプロセスとなる。この吸熱エネルギー転換の効率が低く、FIrpicからCBPまでのエネルギー逆移転プロセスは素子効率と使用寿命の更なる向上に妨害的な存在となる。すなわち、青色燐光EL素子の効率と使用寿命を向上させるには、より高エネルギーのホスト材料を見つけ出さなければならず、つまりその三重項エネルギーが三重項青色発光材料の三重項エネルギーより高くならなければいけない。
【００１８】
【化３】
2005104971.tif 000004
分子構造式（36）     
【００１９】
全色ディスプレイにとっては、青色有機EL素子は必須であるので、高効率。かつ安定した青色有機EL素子を確保することは非常に重要である。理論研究と実験データによると、三重項発光材料の使用は、有機EL素子発光効率を向上させるのに有効な方法である。
青色三重項発光材料にとっては、これらに適合し、高エネルギーホスト材料の研究開発は緊急の課題であり、チャレンジ的な研究課題でもある。
【００２０】
最近、Forrestチーム（非特許文献５：R.J. Holmes, S. R. Forrest, et al. Appl. Phys. Lett. 2003, 82, 2422）は、新型カルバゾール誘導体であるN,N’-ジカルバゾール-3,5-ベンジル(mCPという)を発表した。これの三重項エネルギーは2.90eVである。これをホスト発光材料とし、FIrpic青色発光色素を添加した後、素子の最大外部量子効率は7.5%になり、CBPをホスト材料とした素子の外部量子効率より30%ほど上回った。
【００２１】
これはmCPからFIrpicまでのエネルギー移転は放熱プロセスであるため、エネルギー移転はより有効的となり、素子の発光外部量子効率を向上させた。そして、Tokitoら（非特許文献６：Shizuo Tokito, Toshiki lijima, et al. Appl. Phys. Lett.2003, 83, 569）がジメチルを置換基として導入したCBP、すなわち4,4’-N,N’-ジカルバゾール-2,2’-ジメチル-ビフェニル(CDBPという)を発表し、これの三重項エネルギーT1は3.0eVであり、FIrpicを添加して作った素子の外部量子効率は10.4%にもなった。
【００２２】
mCPでもCDBPでも、これらの三重項エネルギーは三重項青色発光色素FIrpicの三重項エネルギー(2.65eV)より高くなっているので、これらをホスト材料としFIrpicを添加した素子には高い量子効率が得られた。しかし、この二種の材料の熱安定性と薄膜形成性能が悪く、mCPのガラス転移点は65℃しかなく、対応する有機発光層が結晶化しやすい。相応した素子の最大操作電流密度も100mA/cm2しかなく、作動電流を増せば、素子を破壊し、素子の安定性と使用寿命に影響を与える。
【００２３】
従って、高エネルギーホスト材料をさがすと同時に、その熱安定性を考慮しなければならない。細川地潮らは、特許公開番号CN1365381（特許文献２）において、ガラス転移温度が110℃以上のカルバゾール誘導体を設計し、その三重項エネルギー値は21000cm-1以上(すなわち2.56eVで、488nmの発光周波数に対応する)にあり、三重項発光色素を添加して有機EL素子の製造に用いることが可能となる。これらカルバゾール誘導体は、三重項発光色素とOLEDｓにおけるドーパントとして用いる。また、カルバゾール誘導体は、中心単位又はカルバゾールオリゴマーとして芳香族基に直接的に結合するトリフェニルアミン基を有しており、重複アリール基数の増加につれ、分子の共役度が増大し、三重項エネルギーを低下させるのが好ましい構造であることがわかった。
【００２４】
【特許文献１】米国特許US6,303,238
【特許文献２】特許公開番号CN1365381
【非特許文献１】C.W.Tang, S.A. Vanslyke, Appl. Phys. Lett., 1987, 51, 913
【非特許文献２】M.A. Baldo, D. F. O’Brien, Y. You et al. Nature, 1998, 395, 151
【非特許文献３】D. F. O’Brien, M. A. Baldo, M. E. Thompson, S.R. Forrest, Appl. Phys. Lett. 1999, 74, 442
【非特許文献４】Chihaya Adachi, Raymond C Kwong, et. al. Appl. Phys. Lett. 2001, 79,2082
【非特許文献５】R.J. Holmes, S. R. Forrest, et al. Appl. Phys. Lett. 2003, 82, 2422
【非特許文献６】Shizuo Tokito, Toshiki lijima, et al. Appl. Phys. Lett.2003, 83, 569
【発明の開示】
【発明が解決しようとする課題】
【００２５】
本発明の目的は、高エネルギーと高安定性を持つカルバゾール誘導体を提供し、有機EL素子の発光層に用いて、三重項発光色素のホスト材料として使用し、色素分子とホスト材料分子間のエネルギー転換を減少させることにより相応した有機EL素子の効率、特に三重項青色EL素子の効率を向上させ、同時に有機EL素子の使用寿命を改善し、強電流での効率が低く、使用寿命が短い欠点を克服することを課題とする。
【課題を解決するための手段】
【００２６】
本発明の基本的構成は、以下のとおりである。
（１）本発明のカルバゾール誘導体は以下の一般式を有する。
【００２７】
【化４】
2005104971.tif 000005
一般式（１）
【００２８】
上記構造式中、Yは、アルキル基とアリール基とを連結する基、アルキル基とアリール基とアルキレン基とを連結する基、アルキル基とスピロ構造を結ぶ非平面的基構造、アリール基とスピロ構造を結ぶ非平面的基構造又はアルキル基とアリール基並びにスピロ構造を結ぶ非平面的基構造の中から選ばれる一種であり、R1−R16はそれぞれ独立に水素原子、アルキル基、アルコキシ基、アリール基、フルオロアルキル基、ハロゲン原子又はシアン基の中から選ばれる一種であることを特徴とする。
【００２９】
(2)上記(1)のカルバゾール誘導体は、ガラス転移温度が70℃から220℃までの間にあり、その三重項エネルギー値が2.62eV以上にあることを特徴とする。
(3)上記(1)又は(2)のカルバゾール誘導体は、分子構造式にあるYはアルキル基とアリール基を結ぶ基であり、この基にあるアルキル基の好ましい炭素数は1-3であり、基にあるアリール基は置換又は非置換の好ましい炭素数が6-50のアリール基であることを特徴とする。
【００３０】
(4)上記(1)〜(3)のいずれかに記載のカルバゾール誘導は、以下の分子構造式から選ばれるものであることを特徴とする。
【００３１】
【化５】
2005104971.tif 000006
分子構造式（２）
【００３２】
【化６】
2005104971.tif 000007
分子構造式（３）
【００３３】
【化７】
2005104971.tif 000008
分子構造式（４）  
【００３４】
【化８】
2005104971.tif 000009
分子構造式（５）
【００３５】
【化９】
2005104971.tif 000010
分子構造式（６）    
【００３６】
【化１０】
2005104971.tif 000011
分子構造式（７）       
【００３７】
【化１１】
2005104971.tif 000012
分子構造式（８）
【００３８】
【化１２】
2005104971.tif 000013
分子構造式（９）
【００３９】
【化１３】
2005104971.tif 000014
分子構造式（10） 
【００４０】
【化１４】
2005104971.tif 000015
分子構造式（11）   
【００４１】
【化１５】
2005104971.tif 000016
分子構造式（12）
【００４２】
【化１６】
2005104971.tif 000017
分子構造式（16）     
【００４３】
【化１７】
2005104971.tif 000018
分子構造式（17）      
【００４４】
【化１８】
2005104971.tif 000019
分子構造式（18） 
【００４５】
【化１９】
2005104971.tif 000020
分子構造式（１９）
【００４６】
【化２０】
2005104971.tif 000021
分子構造式（20）
【００４７】
【化２１】
2005104971.tif 000022
分子構造式（21）
【００４８】
【化２２】
2005104971.tif 000023
分子構造式（22） 
【００４９】
【化２３】
2005104971.tif 000024
分子構造式（23）    
【００５０】
【化２４】
2005104971.tif 000025
分子構造式（24）
【００５１】
【化２５】
2005104971.tif 000026
分子構造式（25）
【００５２】
【化２６】
2005104971.tif 000027
分子構造式（26）
【００５３】
(5)上記一般式(1)化合物におけるYはアルキル基とアリール基とアルキレン基とを連結する基であり、この基におけるアルキル基の好ましい炭素数が1-3で、この基におけるアルキレン基の好ましい炭素数が1-4で、この基におけるアリール基は置換又は未置換の好ましい炭素数が6-50のアリール基であるカルバゾール誘導体であることを特徴とする。
【００５４】
(6)該類材料が、以下の分子構造式から選ばれる上記（５）記載のカルバゾール誘導体であることを特徴とする。  
【００５５】
【化２７】
2005104971.tif 000028
分子構造式（15）
【００５６】
(7)上記(1)又は(2)に記載のカルバゾール誘導体は、分子構造式にあるYはアルキル基とスピロ構造を結ぶ非平面的基構造であり、この基にあるアルキル基の好ましい炭素数は1-3であることを特徴とする。
【００５７】
(8)該類材料が、以下の分子構造式から選ばれる上記(7)記載のカルバゾール誘導体であることを特徴とする。
【００５８】
【化２８】
2005104971.tif 000029
分子構造式（13）
【００５９】
【化２９】
2005104971.tif 000030
分子構造式（31）
【００６０】
(9)上記(1)又は(2)におけるカルバゾール誘導体は、分子構造式にあるYはアリール基とスピロ構造を結ぶ非平面的基構造であり、この基にあるアリール基は置換又は非置換の好ましい炭素数が6-50のアリール基であることを特徴とする。
【００６１】
(10) 該類材料が、以下の分子構造式から選ばれる上記(9)記載のカルバゾール誘導体であることを特徴とする。
【００６２】
【化３０】
2005104971.tif 000031
分子構造式（27）
【００６３】
【化３１】
2005104971.tif 000032
分子構造式（29）
【００６４】
【化３２】
2005104971.tif 000033
分子構造式（31）          
【００６５】
(11)上記(1)又は(2)に記載のカルバゾール誘導体は、分子構造式にあるYはアルキル基とアリール基及びスピロ構造を結ぶ非平面的基であり、この基にあるアルキル基の好ましい炭素数は1-3であり、基にあるアリール基は置換又は非置換の好ましい炭素数が6-50のアリール基であることを特徴とする。
【００６６】
(12) 該類材料が、以下の分子構造式から選ばれる上記(11)記載のカルバゾール誘導体であることを特徴とする。
【００６７】
【化３３】
2005104971.tif 000034
分子構造式（14）
【００６８】
【化３４】
2005104971.tif 000035
分子構造式（28）
【００６９】
【化３５】
2005104971.tif 000036
分子構造式（30）
【００７０】
【化３６】
2005104971.tif 000037
分子構造式（32）
【００７１】
【化３７】
2005104971.tif 000038
分子構造式（33）
【００７２】
【化３８】
2005104971.tif 000039
分子構造式（34）
【００７３】
(13)上記(7)、(9)又は(11)のいずれかに記載のカルバゾール誘導体は、スピロ構造にはアルキル基、アリール基又はハロゲン原子から選ばれた置換基が含まれていることを特徴とする。
【００７４】
(14)上記(4)記載のカルバゾール誘導体は、該材料が下記の分子構造式を持つものであることを特徴とする。
【００７５】
【化３９】
2005104971.tif 000040
分子構造式（２）
【００７６】
(15)上記(4)記載のカルバゾール誘導体は、該材料が下記の分子構造式を持つものであることを特徴とする。
【００７７】
【化４０】
2005104971.tif 000041
分子構造式（８）
【００７８】
(16)上記(4)に記載のカルバゾール誘導体は、該材料が下記の分子構造式を持つものであることを特徴とする。
【００７９】
【化４１】
2005104971.tif 000042
分子構造式（９）
【００８０】
(17)上記(4)に記載のカルバゾール誘導体は、該材料が下記の分子構造式を持つものであることを特徴とする。
【００８１】
【化４２】
2005104971.tif 000043
分子構造式（10）
【００８２】
(18)上記(10)に記載にカルバゾール誘導体は、該材料が下記の分子構造式を持つものであることを特徴とする。
【００８３】
【化４３】
2005104971.tif 000044
分子構造式（27）
【００８４】
(19)上記(12)に記載のカルバゾール誘導体は、該材料が下記の分子構造式を持つものであることを特徴とする。
【００８５】
【化４４】
2005104971.tif 000045
分子構造式（14）
【００８６】
(20)上記(12)に記載のカルバゾール誘導体は、該材料が下記の分子構造式を持つものであることを特徴とする。
【００８７】
【化４５】
2005104971.tif 000046
分子構造式（28）
【００８８】
(21)上記(12)に記載のカルバゾール誘導体は、該材料が下記の分子構造式を持つものであることを特徴とする。
【００８９】
【化４６】
2005104971.tif 000047
分子構造式（30）
【００９０】
(22)陽極層、陰極層及びその間にある有機発光層を含む一種の有機El素子であって、特徴としては上記有機発光層には上記(1)に記載のカルバゾール誘導体と燐光性ドーパントが含まれており、カルバゾール誘導体は燐光主体材料とされることを特徴とする。
【発明の効果】
【００９１】
本発明は、高エネルギーと高安定性を持つカルバゾール誘導体が得られ、分子構造からみると、特徴としてこの類のカルバゾール誘導体には二つのカルバゾール基が含まれている。アリール基とカルバゾール基の間に適当なアルキル基を入れる方法、又はカルバゾール基間のアルキル基とアリール基を結ぶ構造に非平面的スピロ構造を入れることによって、アリール基とカルバゾール基との共役度を低下させ、三重項エネルギーと薄膜形成性能をより向上させる。
そして、本発明では、高エネルギーと高安定性を持つカルバゾール誘導体を提供することができるので、有機EL素子の発光層に用いて、三重項発光色素のホスト材料として使用し、色素分子とホスト材料分子間のエネルギー逆流を阻止することにより相応した有機EL素子の効率、特に三重項青色EL素子の効率を向上させ、同時に有機EL素子の使用寿命を改善し、強電流での効率が低く、使用寿命が短い欠点を克服する効果がある。
【発明を実施するための最良の形態】
【００９２】
本発明で得られたカルバゾール誘導体の三重項エネルギー値は、21050cm-1（青色燐光色素FIrpicの三重項エネルギーが2.62eVで、発光周波数が475nmであるのに対応する）である。
性能からみると、本発明によるカルバゾール誘導体には、三重項エネルギーT1が2.62eVより高く、ガラス転移点が高く(70℃−220℃)、熱安定性が良好で、無定型膜を形成しやすい、という長所がある。
【００９３】
上記化合物(20)の9,9-ジ(4-ジカルバゾール-ベンジル) フルオレン(CPFという)のように、実験測定では、その三重項エネルギーが2.88eVにも達しており、対応する燐光の周波数は432nmで、典型的な青色燐光色素FIrpicの三重項エネルギーより0.26eVも高くなっている。また、この材料の熱安定性能が非常に高く、そのガラス転移温度が165℃で、融点が405℃であり、一種の高エネルギー高安定性を持つカルバゾール誘導体である。
【００９４】
本発明によるカルバゾール誘導体を利用し、ホスト材料として各種の燐光色素をドープして作った有機EL素子には高輝度、高効率といった優れた性能を持つ。
本発明によるカルバゾール誘導体の三重項エネルギー値は、T1(Carbozole)と記され、燐光色素の三重項エネルギー値はT1（Ph−dye）と記され、T1(Carbozole)＞T1(Ph−dye) という条件を満たしており、カルバゾール誘導体の三重項エネルギーが有効的に燐光色素に転送されることが確保され、室温が低い条件でも、三重項励起子のエネルギーを利用して高効率の有機EL素子が得られる。
【００９５】
実験からわかるように、適切な燐光色素を選択することによって、赤色、緑色、黄色、青色等の高効率発光が簡単に実現できる。
利用可能な燐光色素には、Ir（イリジウム）、Pt（白金）、Os（オスミウム）、Ru（ルテニウム）、Re（レニウム）、Pd（パラジウム）重金属などの好ましい錯体はとしては、Ir、Pt錯体、例えば青色を出すイリジウム（III）ビスビス［（4,6―ジフルオロフェニル）−ピリジノナト−N,C−２‘］ピコリネート(FIrpicという)や緑色を出すトリ−(2-フェニルピリジナト−Ｎ、Ｃ２)イリジウム(Ir(ppy)3という)
やビス−（2-フェニルピリジナト−Ｎ，Ｃ２）イリジウム（アセチルアセトネート）(Ir(ppy)2(acac) という)、赤色を出す2,3,7,8,12,13,17,18-オクタエチル-21H,23H-歩留フィン（PtOEPという）等で、その具体的な構造式は下記の通りである。
【００９６】
【化４７】
2005104971.tif 000048
分子構造式（37）
【００９７】
【化４８】
2005104971.tif 000049
分子構造式（38）
【００９８】
【化４９】
2005104971.tif 000050
分子構造式（39）
【００９９】
【化５０】
2005104971.tif 000051
分子構造式（40）
【０１００】
本発明によるカルバゾール誘導体をホスト材料とする配合量が100重量とすると、燐光色素の添加量は0-100重量の範囲内にあり、好ましくは3-20重量の範囲内にある。
本発明によるカルバゾール誘導体の化合物(2)DCBと化合物(20)CPFにそれぞれ6%又は8%の青色発光色素を添加して得られた高輝度高効率の青色燐光素子は、同じ添加率を持つCBPホスト材料素子より優れている。
また、蛍光色素を添加したり、単独的に発光層として有機EL素子を製造できる。
【０１０１】
〈実施例〉
本発明の実施例を以下に示す。
ただし、本発明はこの実施例に限定されるものではない。
本発明によるカルバゾール誘導体は、相応したハロゲン化したものとカルバゾールとの重合反応によって製造できるので、文献資料（T.Yamamoto,et al.Tetrahedron Lett.1998,84,5583.、B.K.Koene,et al.Chem.Mater.1998,10,2235.）に記載された既存の合成方法を参考に合成できる。
【実施例１】
【０１０２】
化合物(2)N,N’−ジカルバゾール−1,4−ジメチルベンゼン(DCBという)の合成；
250mlのビーカーに100mlのテトラヒドロフランを入れ、5.01gのカルバゾール(0.03mol)を添加し、同モル数のNaHをゆっくり投入する。水素ガスが発生しなくなったときに、1.75g(0.01mol)の1,4−ビス−クロロメチル−ベンゼンを入れて、24時間加熱環流させ、冷却濾過し、そして20mlのTHFで洗浄し、乾燥させて3.62gの白い粉状固体が得られる。
生成率は80%(パラジクロルメチルベンゼンで計算、以下同じ)で、マススペクトラムm/eが436であった。
元素分析:実験測定C:88.12%、H:5.39%、N:6.50%
理論値:C:88.07%、H:5.50%、N:6.42%
【実施例２】
【０１０３】
化合物(3)の合成；
化合物(2)の合成方法によって化合物(3)を合成する。1,4−ビス−クロロメチル−ベンゼンに代えて、1,4−ビス−クロロメチル−2,5−ジメチル−ベンゼンを使って合成する。
生成率は78%で、マススペクトラムm/eが464であった。
元素分析:実験測定C:88.05%、H:5.99%、N:6.13%
理論値:C:87.93%、H:6.03%、N:6.03%
【実施例３】
【０１０４】
化合物（4）の合成；
化合物(2)の合成方法によって化合物(4)を合成する。カルバゾールの代わりに、3,6−ジメチル−9H−カルバゾールを使って合成する。
生成率は64％、マススペクトラムm/eが492であった。
元素分析：実験測定C：87.65％，H：6.53％；N：5.62％
理論値：C：87.77％，H：6.55％，N：5.69％
【実施例４】
【０１０５】
化合物（5）の合成；
化合物(2)の合成方法によって化合物(５)を合成する。カルバゾールの代わりに、ジエチル−9H−カルバゾールを使って合成する。
生成率は66％、マススペクトラムm/eが548であった。
元素分析：実験測定C：87.59％，H：7.42％；N：5.07％
理論値：C：87.55％，H：7.35％，N：5.10％
【実施例５】
【０１０６】
化合物（６）の合成；
化合物(2)の合成方法によって化合物(６)を合成する。カルバゾールの代わりに、3,6−ジ−テトラ−ブチル−カルバゾールを使って合成する。
生成率は62％、マススペクトラムm/eが660であった。
元素分析：実験測定C：87.34％，H：8.53％；N：4.33％
理論値：C：87.22％，H：8.54％，N：4.24％
【実施例６】
【０１０７】
化合物(7)の合成；
化合物(2)の合成方法によって化合物(7)を合成する。1,4−ビス−クロロメチル−ベンゼンの代わりに3,5−ビス−クロロメチル−ビフェニルを使って合成する。
生成率は68%で、マススペクトラムm/eが512であった。
元素分析：実験測定C:89.12%、H:5.53%、N:5.39%
理論値：C:89.06%、H:5.47%、N:5.47%であった。
【実施例７】
【０１０８】
化合物(8)の合成；
化合物(2)の合成方法によって化合物(8)を合成する。1,4−ビス−クロロメチル−ベンゼンの代わりに1,4−ビス−クロロメチル−ナフタレンを使って合成する。
生成率は68%で、マススペクトラムm/eが486であった。
元素分析:実験測定C:88.92%、H:5.42%、N:5.64%
理論値:C:88.89%、H:5.35%、N:5.76%
【実施例８】
【０１０９】
化合物(9)の合成；
化合物(2)の合成方法によって化合物(9)を合成する。1,4−ビス−クロロメチル−ベンゼンの代わりに、1,5−ビス−クロロメチル−ナフタレンを使って合成する。
生成率は75%で、マススペクトラムm/eが486であった。
元素分析:実験測定C:88.94%、H:5.39%、N:5.61%
理論値:C:88.89%、H:5.35%、N:5.76%
【実施例９】
【０１１０】
化合物(10)の合成；
化合物(2)の合成方法によって化合物(10)を合成する。1,4−ビス−クロロメチル−ベンゼンの代わりに、9,10−ビス−(クロロメチル−フェニル)−アントラセンを使って合成する。
生成率は70%で、マススペクトラムm/eが586であった。
元素分析:実験測定C:89.75%、H:5.16%、N:5.32%
理論値:C:89.55%、H:5.22%、N:5.22%
【実施例１０】
【０１１１】
化合物(11)の合成；
化合物(2)の合成方法によって化合物(11)を合成する。1,4−ビス−クロロメチル−ベンゼンの代わりに、9,10−ビス−(4−クロロメチル−フェニル)−アントラセンを使って合成する。
生成率は77%で、マススペクトラムm/eが688であった。
元素分析:実験測定C:90.85%、H:5.12%、N:3.96%
理論値:C:90.70%、H:5.23%、N:4.07%
【実施例１１】
【０１１２】
化合物(12)の合成；
化合物(2)の合成方法によって化合物(12)を合成する。1,4−ビス−クロロメチル−ベンゼンの代わりに、4,4’−ビス−クロロメチル−2,2’−ジメチル−ビフェニルを使って合成する。
生成率は77%で、マススペクトラムm/eが540であった。
元素分析:実験測定C:88.99%、H:5.95%、N:5.06%
理論値:C:88.89%、H:5.93%、N:5.19%
【実施例１２】
【０１１３】
化合物(13)の合成；
化合物(2)の合成方法によって化合物(13)を合成する。1,4−ビス−クロロメチル−ベンゼンの代わりに、2,7−ビス−クロロメチル−9,9−ジメチル−9H−フルオレンを使って合成する。、生成率は75%で、マススペクトラムm/eが552であった。
元素分析:実験測定C:88.99%、H:5.75%、N:5.13%
理論値:C:89.13%、H:5.80%、N:5.07%
【実施例１３】
【０１１４】
化合物(14)の合成；
化合物(2)の合成方法によって化合物(14) を合成する。1,4−ビス−クロロメチル−ベンゼンの代わりに、2,7−ビス−クロロメチル−9,9−ジフェニル−9H−フルオレンを使って合成する。、生成率は77%で、マススペクトラムm/eが676であった。
元素分析:実験測定C:90.39%、H:5.19%、N:4.23%
理論値:C:90.53%、H:5.33%、N:4.14%
【実施例１４】
【０１１５】
化合物(15)の合成；
化合物(2)の合成方法によって化合物(15)を合成する。1,4−ビス−クロロメチル−ベンゼンの代わりに、4,4’−ビス−クロロメチル−ジスチレンを使って合成する。
生成率は65%で、マススペクトラムm/eが538であった。
元素分析:実験測定C:89.15%、H:5.53%、N:5.26%
理論値:C:89.22%、H:5.58%、N:5.20%
【実施例１５】
【０１１６】
化合物(16)の合成；
文献資料(B.K. Koene, et al. Chem. Mater. 1998,10,2235)の銅触媒でのUllman重合反応によって合成する。反応原料は0.1molの粉状銅、0.015mol の18-crown-6及び0.2molの K2CO3であった、窒素の環境でo-ジクロロベンゼン、0.1molの4,4'-ジヨードフェニルメタン及び0.21molのカルバゾールを加入した。180°C-200°Cに加熱し、16-48時間に反応させる。化学反応が完成後、熱い状態で濾過する。
生成率は82%で、マススペクトラムm/eが498であった。
元素分析:実験測定C:89.36%、H:5.15%、N:5.72%
理論値:C:89.16%、H:5.22%、N:5.62%
【実施例１６】
【０１１７】
化合物(17)の合成；
化合物(16)の合成方法によって化合物(17)を合成する。カルバゾールの代わりに、9H−カルバゾール−3−カルボニトリルを使って合成する。
生成率は69%で、マススペクトラムm/eが548であった。。
元素分析:実験測定C:85.36%、H:4.38%、N:10.18%
理論値:C:85.38%、H:4.41%、N:10.21%
【実施例１７】
【０１１８】
化合物(18)の合成；
化合物(16)の合成方法によって化合物(18)を合成する。カルバゾールの代わりに、9H−カルバゾール−3,6−ジカルボニトリルを使って合成する。
生成率は58％で、マススペクトラムm/eが598であった。
元素分析：実験測定C：82.33％，H：3.75％，N：13.99％
理論値：C：82.26％，H：3.70％，N：14.04％
【実施例１８】
【０１１９】
化合物(27)の合成；
化合物(16)の合成方法によって化合物(27)を合成する。ビス−(4−ヨード−フェニル)メタンの代わりに9,9−ビス−(4−ヨード−フェニル)−9H−フルオレンを使って合成する。
生成率は65％で、マススペクトラムm/eが648であった。
元素分析：実験測定C：90.65％，H：4.52％，N：4.46％
理論値：C：90.74％，H：4.94％，N：4.32％
【実施例１９】
【０１２０】
化合物(28)の合成；
化合物(２)の合成方法によって化合物(28)を合成する。1,4−ビス−クロロメチル−ベンゼンの代わりに、9,9−ビス−(4−クロロメチル−フェニル)−9H−フルオレンを使って合成する。
生成率は68％で、マススペクトラムm/eが676であった。
元素分析：実験測定C：90.49％，H：5.53％， N：4.22％
理論値：C：90.53％，H：5.33％，N：4.14％
【実施例２０】
【０１２１】
化合物（29）の合成；
化合物(16)の合成方法によって化合物(29)を合成する。9,9−ビス−(4−ヨード−フェニル)−9H−フルオレンの代わりに9,9−ビス−(4−ヨード−ビフェニル−4−イル)−9H−フルオレンを使って合成する。
生成率は66％で、マススペクトラムm/eが800であった。
元素分析：実験測定C：91.65％，H：4.95％，N：3.46％
理論値：C：91.50％，H：5.00％，N：3.50％
【実施例２１】
【０１２２】
化合物（31）の合成；
化合物(２)の合成方法によって化合物(31)を合成する。1,4−ビス−クロロメチル−ベンゼンの代わりに、2,7−ビス−クロロメチル−9,9’−スピロビスフルオレンを使って合成する。
生成率は75％でマススペクトラムm/eが674であった。
元素分析：実験測定C：90.39％，H：5.46％，N：4.22％
理論値：C：90.77％，H：5.08％，N：4.15％
【実施例２２】
【０１２３】
化合物（32）の合成；
化合物(14)の合成方法によって化合物(32)を合成する。カルバゾールの代わりに、3−フェニル−9H−カルバゾールを使って合成する。
生成率は62％で、マススペクトラムm/eが828であった。
元素分析；実験測定C：91.35％，H：5.44％，N：3.19％
理論値：C：91.27％，H：5.35％，N：3.38％
【実施例２３】
【０１２４】
化合物（33）の合成；
化合物(14)の合成方法によって化合物(33)を合成する。カルバゾールの代わりに、3,6−ジフェニル−9H−カルバゾールを使って合成する。
生成率は55％で、マススペクトラムm/eが980であった。
元素分析：実験測定C：91.68％，H：5.38％，N：2.72％
理論値：C：91.80％，H：5.34％，N：2.85％
【０１２５】
〈有機EL素子の製造〉
本発明によるカルバゾール誘導体は、ホスト材料として幾つかの燐光色素を添加して高輝度高効率の有機EL素子を製造可能にし、特にその高い三重項エネルギーは高エネルギー青色燐光色素に匹敵するほど、高効率で安定した青色EL燐光発光を実現させる。この類の素子の典型的な構造は以下のとおりである。
なお、本発明の素子のスペクトルを図１に示す。
【０１２６】
陽極（ITO）/正孔輸送層（HTL）/色素をドープした発光層（カルバゾール誘導体：燐光色素）/正孔ブロック層（HBL）（/電子輸送層(ETL)）/陰極（金属電極）となっている。
（１）正孔注入と輸送層：通常では厚みが5nm−5mmで優先選択項の化合物にはフタロシアニン化合物や芳香アミン類化合物等があり、最も常用的なのは4,4’-ジ[N-(1-ナフタリル)−N−ベンジルアミノ]バイベンゼン（NPBという）、N,N'-ジ(3-メチルベンジル)-N,N'-ジフェニルバイベンゼン(TPD)、1,3,5-トリ(3-メチルベンジルアミノ) ベンゼン(m-MTDATA)等。
（２）正孔ブロック層は正孔ブロック材料とされ，優先選択項の化合物には2，9−ジメチル−4，7−ジフェニル−1，10−フェナントロリン（BCPという）、4，7−ジフェニル−1，10−フェナントロリン（Bphenという）等がある。
（３）電子輸送注入層：この層の材料については、具体的な実例は8-ヒドロキシキノンアルミニウム（Alq3）及びその誘導体等があり、また正孔ブロック層と同じ材料を使っても可能である。
本発明における具体的な素子の実施例を以下に説明する。
【実施例２４】
【０１２７】
化合物(2)(DCB)をホスト材料として利用し、青色燐光色素FIrpicを添加して、青色EL素子を製造する。
洗浄された酸化インジウム-酸化錫(ITO)被覆ガラスピースに、真空蒸発によって40nmの正孔輸送材料N,N’-ジベンジル−N,N’-ジ（N−ベンジル−1−ナフタリルアミン）−バイベンジルアミン（NPB）を順次に蒸気メッキし、発光層を本発明による化合物(2)と8%(質量パーセンテージ)の青色燐光色素FIrpicにし、さらに30nmの正孔ブロックと電子輸送層BPhenと200nmの金属Mg：Ag（10：1）合金を陰極とする。発光層の厚みを50、40、30、20nmの順に変更させ、四つの素子を作る。
その性能係数は表1の通り。
【０１２８】
【表１】
2005104971.tif 000052
【実施例２５】
【０１２９】
化合物(４)をホスト材料として利用し、青色燐光色素FIrpicを添加して、青色EL素子を製造する。素子構造はITO/NPB(40nm)/化合物（４）：Firpic（8％）(30nm)/Bphen(30nm)/Mg:Agである。
素子製造プロセスは実施例２４と同じで、最大発光輝度は14500cd/m2, 起動電圧は5V、最大発光効率9.7cd/Aであった。
【実施例２６】
【０１３０】
化合物(１７)をホスト材料として利用し、青色燐光色素FIrpicを添加して、青色EL素子を製造する。素子構造はITO/NPB(40nm)/化合物（17）：Firpic（8％）(30nm)/Bphen(30nm)/Mg:Agである。
素子製造プロセスは実施例２４と同じで、最大発光輝度は13500cd/m2, 起動電圧は4.5V、最大発光効率は10cd/Aであった。
【実施例２７】
【０１３１】
化合物(2７)(CPF)をホスト材料として利用し、青色燐光色素FIrpicを添加して、青色EL素子を製造する。素子構造はITO/NPB(40nm)/化合物（2７）：Firpic（8％）(30nm)/Bphen(30nm)/Mg:Agである。
素子製造プロセスは実施例２４と同じ、発光周波数は472nmで、最大輝度は21100cd/m2（電圧が16.6Vの場合）で、最大発光効率は11.4cd/A（電流密度が8.3A/m2の場合）である。
【実施例２８】
【０１３２】
化合物(27)(CPF)をホスト材料として利用し、緑色燐光色素Ir(ppy)3を添加して、緑色EL素子を製造する。
洗浄された酸化インジウム-酸化錫(ITO)被覆ガラスピースに、真空蒸発によって40nmの正孔輸送材料N,N’-ジベンジル−N,N’-ジ（N−ベンジル−1−ナフタリルアミン）−バイベンジルアミン（NPB）を順次に蒸気メッキし、30nmの発光層を本発明による化合物(27)と6%(質量パーセンテージ)の緑色燐光色素Ir(ppy)3にし、さらに30nmの正孔ブロックと電子輸送層BPhenと200nmの金属Mg：Ag（10：1）合金を陽極とする。測定によって当該素子の性能は下記の通り:発光周波数は520nmで、最大輝度は11570cd/m2（電圧が11Vの場合）で、最大発光効率は30.5cd/A（電流密度が8.5A/m2の場合）である。
【実施例２９】
【０１３３】
化合物(33)をホスト材料として利用し、青色燐光色素FIrpicを添加して、青色EL素子を製造する。素子構造はITO/NPB(40nm)/化合物（33）：Firpic（8％）(30nm)/Bphen(30nm)/Mg:Agである。
素子製造プロセスは実施例２４と同じで、最大発光輝度は13500cd/m2, 起動電圧は4.5V、最大発光効率は10cd/Aであった。 
【０１３４】
実施例をもって本発明を説明したが、本発明は上記実施例に限られていないことは言うまでもない。特許請求の範囲に本発明の範囲がまとめられており、本発明の原理に基づき、各実施例に対する全ての変更が本発明の特許請求の範囲内にあることを当業者がよく理解されるべきである。
【図面の簡単な説明】
【０１３５】
【図１】製造された素子のスペクトル
【図１】
2005104971.tif 000097